(57)【特許請求の範囲】
【請求項１】
Ｚｎを４８〜５４ｍａｓｓ％含有し、残部がＣｕおよび不可避的不純物からなる銅合金材であって、
γ相がβ相の粒界上にβ相の周囲を覆うように形成されており、β相の全粒界長さにおいてγ相が包括している割合を断面で評価したとき、その粒界包括率が６０％以上であり、
γ相の厚さの平均値のβ相の平均粒径に対する比が、０．５％以上、１０％以下であることを特徴とする、被削性に優れた銅合金材。
【請求項２】
β相の粒内にγ相が分散しており、β相粒内にあるγ相の数密度が２５０個／ｍｍ２以上、１０００個／ｍｍ２未満であることを特徴とする、請求項１に記載の被削性に優れた銅合金材。
【請求項３】
形状が板材である請求項１または２に記載の銅合金材。
【請求項４】
β単相にする熱処理を６００℃以上８４０℃以下で１０〜１２０分行った後、γ相を分散させる熱処理を３００℃以上６００℃未満で１０〜６００分行う処理を含む請求項１〜３のいずれか１項に記載の銅合金材の製造方法。
【請求項５】
β単相にする熱処理を６００℃以上８４０℃以下で１０〜１２０分行った後、γ相をβ相の粒界に覆うように形成させる５００℃以上６００℃未満で１０〜１２０分行う熱処理と、γ相をβ相の粒内に形成させる３００℃以上５００℃未満で１２０〜６００分行う熱処理とを、任意の順番で実施する処理を含む請求項１〜３のいずれか１項に記載の銅合金材の製造方法。
【請求項６】
β単相にする熱処理の前に熱間加工の工程を含み、熱間加工前の材料加熱を６００℃以上８４０℃以下で実施し、熱間加工を４７０℃以上で終了する製造工程を含む請求項４または５に記載の製造方法。
【請求項７】
前記熱間加工が熱間圧延であり、熱間圧延前の材料加熱を６００℃以上８４０℃以下で実施し、熱間圧延を４７０℃以上で終了する製造工程を含む請求項６に記載の製造方法。
【請求項８】
前記熱間加工が熱間押出であり、熱間押出前の材料加熱を６００℃以上８４０℃以下で実施し、熱間押出を４７０℃以上で終了する製造工程を含む請求項６に記載の製造方法。
【請求項９】
熱間加工の工程を含み、熱間加工前の材料加熱を６００℃以上８４０℃未満で実施し、熱間加工を６００℃以上で終了し急冷する工程で熱間加工と同時にβ単相にした後に、γ相を分散させる熱処理を３００℃以上６００℃未満で１０〜６００分行う処理を含む製造工程を含む請求項１〜３のいずれか１項に記載の銅合金材の製造方法。
【請求項１０】
熱間加工の工程を含み、熱間加工前の材料加熱を６００℃以上８４０℃未満で実施し、熱間加工を６００℃以上で終了し急冷する工程で熱間加工と同時にβ単相にした後に、γ相をβ相の粒界に覆うように形成させる５００℃以上６００℃未満で１０〜１２０分行う熱処理と、γ相をβ相の粒内に形成させる３００℃以上５００℃未満で１２０〜６００分行う熱処理とを、任意の順番で実施する処理を含む請求項１〜３のいずれか１項に記載の銅合金材の製造方法。
【請求項１１】
前記熱間加工が熱間圧延である請求項９または１０に記載の製造方法。
【請求項１２】
前記熱間加工が熱間押出である請求項９または１０に記載の製造方法。
【発明の詳細な説明】
【技術分野】
【０００１】
この発明は、電子機器、精密機械等に使用される金属部品、特に切削加工により製造される銅合金部品に適する銅合金材およびその製造方法に関するものである。
【背景技術】
【０００２】
金属部品を製造する方法として旋削、穿孔などの切削加工がある。切削加工は、特に複雑な形状を持つ部品や高い寸法精度を要する部品の製造には有効な加工方法である。切削加工を行う場合、被削性がしばし問題となる。被削性には切削屑処理、工具寿命、切削抵抗、切削面粗さなどの項目があり、これらが向上するように材料に改良が施されている。
【０００３】
銅合金は、強度が高い、導電性・熱伝導性に優れる、耐食性に優れる、色調に優れるなどの理由から多くの金属部品に使用されている。切削による加工も多く実施されており、例えば水道の蛇口、バルブ、歯車、装飾品などの用途があり、黄銅（Ｃｕ−Ｚｎ系）、青銅（Ｃｕ−Ｓｎ系）、アルミ青銅（Ｃｕ−Ａｌ系）、洋白（Ｃｕ−Ｚｎ−Ｎｉ系）に被削性を向上させるために鉛を添加した合金が使用されている（特許文献１〜４）。
【０００４】
このように銅合金材の被削性を向上させるために、一般的には鉛が添加されている。これは、鉛が銅合金に固溶しないため材料内に微細に分散し、切削加工時に切削屑がその部分で分断されやすくなることによる。しかし、鉛は人体や環境に影響を及ぼすとされていることから使用が制限されつつあり、鉛を含有せずに被削性を向上させた材料の要求が高まっている。鉛を含有する銅合金の代替材料として、黄銅や青銅にビスマスを添加した銅合金（特許文献５，６）が知られている。
また黄銅では、亜鉛量を向上させることで、銅−亜鉛系化合物であるβ相γ相を形成させ、あるいはケイ素を添加して銅−亜鉛−ケイ素系化合物であるκ相を形成させ、これらの化合物を切削屑分断の起点として作用させることで被削性を向上させている（特許文献７）。亜鉛量を向上させ形成させる銅−亜鉛系化合物のうち、特にγ相を形成させる技術としては、Ｓｎを添加する事により、α、β、γの３相にする技術等が知られている（特許文献８〜１１）。
【先行技術文献】
【特許文献】
【０００５】
【特許文献１】特開昭６０−０５６０３６号公報
【特許文献２】特開昭５８−１１３３３６号公報
【特許文献３】特開昭５１−１０１７１６号公報
【特許文献４】特開平０１−１７７３２７号公報
【特許文献５】特開２００１−０５９１２３号公報
【特許文献６】特開２０００−３３６４４２号公報
【特許文献７】特開２００４−１８３０５６号公報
【特許文献８】特開２０００−３１９７３７号公報
【特許文献８】特開平１１−１３１１５９号公報
【特許文献９】特開２００２−１２９２８公報
【特許文献１０】特許第３３０３３０１号公報
【特許文献１１】特開２００１−１１５５１公報
【発明の概要】
【発明が解決しようとする課題】
【０００６】
しかし、各特許文献に記載された技術は、以下の問題点を有する。
特許文献１〜４の各技術では、前述のとおり被削性を向上させるための添加元素として鉛を用いており、環境への負荷が懸念される。また、特許文献５および６の技術では、ビスマスを添加すると被削性は改善されるが、加工中に割れやすくなり、特に熱間加工が困難となる。すなわち、熱間加工性の改善を図ることが改めて必要となる。
特許文献７では、銅−亜鉛−ケイ素系化合物のκ相は被削性を向上させるが、熱間加工性、冷間加工性を劣化させ、板形状等への加工は困難である。
特許文献８〜１１では、銅-亜鉛-錫系の合金において、β相およびγ相の分散により被削性を向上させるが、α相との共存により冷間加工性を担保するため、被削性を犠牲にしており、更なる被削性の向上の要求がある。
【０００７】
上述のように被削性を向上させようとした銅合金の発明では、有害元素を含有する、被削性がまだ不十分である、板形状等への加工には展伸性が不十分であるといった問題がある。歯車、時計地板等の精密機械用の金属部品には、板の形状の金属素材からプレス加工後切削加工を施す、などの工程にて作成されるため、板形状への加工が可能な銅合金材料が求められる。またＩＣソケットのピン等への用途では、細径の棒材からの切削にて製造される為、細径の棒材への加工が必要である。しかしながら、被削性と展伸性の両立は不十分であるため、いまだに鉛を含有させた被削黄銅が使用されているのが現状であり、環境および人体への影響から鉛を含有せずに被削性を向上させ、かつ展伸性に優れたＣｕ−Ｚｎ板の開発が望まれている。
【０００８】
このような問題に鑑み本発明はなされたもので、被削性に優れる銅合金素材でありながら、板形状や、細径の棒形状への加工が可能であり、環境負荷を軽減するＣｕ−Ｚｎ合金材を提供することを課題とするものである。
【課題を解決するための手段】
【０００９】
本発明者らは鋭意検討した結果、Ｃｕ−Ｚｎ系合金において、Ｚｎ量を向上させ、合金中の組織をβ相とγ相の２相組織とし、β相の粒界上のγ相がβ相粒界を包括する割合を制御し、β相粒界上のγ相の厚さを制御し、また、β相粒内のγ相の分散を制御することによって、被削性に優れるＣｕ−Ｚｎ系合金を見出した。
【００１０】
すなわち、本発明は、以下の解決手段を提供するものである。
（１）Ｚｎを４８〜５４ｍａｓｓ％含有し、残部がＣｕおよび不可避的不純物からなる銅合金材であって、γ相がβ相の粒界上にβ相の周囲を覆うように形成されており、β相の全粒界長さにおいてγ相が包括している割合を断面で評価したとき、その粒界包括率が６０％以上であり、γ相の厚さの平均値のβ相の平均粒径に対する比が、０．５％以上、１０％以下であることを特徴とする、被削性に優れた銅合金材。
（２）β相の粒内にγ相が分散しており、β相粒内にあるγ相の数密度が２５０個／ｍｍ２以上、１０００個／ｍｍ２未満であることを特徴とする、（１）に記載の被削性に優れた銅合金材。
（３）形状が板材である（１）または（２）に記載の銅合金材。
（４）β単相にする熱処理を６００℃以上８４０℃以下で１０〜１２０分行った後、γ相を分散させる熱処理を３００℃以上６００℃未満で１０〜６００分行う処理を含む（１）〜（３）のいずれか１項に記載の銅合金材の製造方法。
（５）β単相にする熱処理を６００℃以上８４０℃以下で１０〜１２０分行った後、γ相をβ相の粒界に覆うように形成させる５００℃以上６００℃未満で１０〜１２０分行う熱処理と、γ相をβ相の粒内に形成させる３００℃以上５００℃未満で１２０〜６００分行う熱処理とを、任意の順番で実施する処理を含む（１）〜（３）のいずれか１項に記載の銅合金材の製造方法。
（６）β単相にする熱処理の前に熱間加工の工程を含み、熱間加工前の材料加熱を６００℃以上８４０℃以下で実施し、熱間加工を４７０℃以上で終了する製造工程を含む（４）または（５）に記載の製造方法。
（７）前記熱間加工が熱間圧延であり、熱間圧延前の材料加熱を６００℃以上８４０℃以下で実施し、熱間圧延を４７０℃以上で終了する製造工程を含む（６）に記載の製造方法。
（８）前記熱間加工が熱間押出であり、熱間押出前の材料加熱を６００℃以上８４０℃以下で実施し、熱間押出を４７０℃以上で終了する製造工程を含む（６）に記載の製造方法。
（９）熱間加工の工程を含み、熱間加工前の材料加熱を６００℃以上８４０℃未満で実施し、熱間加工を６００℃以上で終了し急冷する工程で熱間加工と同時にβ単相にした後に、γ相を分散させる熱処理を３００℃以上６００℃未満で１０〜６００分行う処理を含む製造工程を含む（１）〜（３）のいずれか１項に記載の銅合金材の製造方法。
（１０）熱間加工の工程を含み、熱間加工前の材料加熱を６００℃以上８４０℃未満で実施し、熱間加工を６００℃以上で終了し急冷する工程で熱間加工と同時にβ単相にした後に、γ相をβ相の粒界に覆うように形成させる５００℃以上６００℃未満で１０〜１２０分行う熱処理と、γ相をβ相の粒内に形成させる３００℃以上５００℃未満で１２０〜６００分行う熱処理とを、任意の順番で実施する処理を含む（１）〜（３）のいずれか１項に記載の銅合金材の製造方法。
（１１）前記熱間加工が熱間圧延である（９）または（１０）に記載の製造方法。
（１２）前記熱間加工が熱間押出である（９）または（１０）に記載の製造方法。
【００１１】
図１に本発明における、材料組織の模式図を示す。なお、γ相がβ相粒界を「包括する」とは、図１に示すように、β相粒１の周回をγ相２が覆う状態をいう。γ相の厚さとは図１の４で示す矢印間の幅をいう。β相粒内にγ相が分散するとは図１においてγ相３がβ相粒内に分散して存在している状態をいう。
また、粒界包括率を評価する断面の位置は特に制限はないが、板材の場合には「切削加工に供する面」、棒材の場合には「押出方向に対して垂直な面」が好ましい。
【発明の効果】
【００１２】
本発明のＣｕ−Ｚｎ銅合金材は、鉛などの環境負荷物質を利用することなく、被削性に優れる。また、本発明の銅合金材は、切削加工により製造される精密部品等の部品用材料として好適である。
【図面の簡単な説明】
【００１３】
【図１】本発明の銅合金材の組織を模式的に示す断面図である。
【発明を実施するための形態】
【００１４】
本発明において銅合金材とは、その形状や厚さや幅を制限するものでなく、板材、棒材などを包含する。好ましくは板材である。
【００１５】
本発明の銅合金材の好ましい実施の態様について、詳細に説明する。まず、各合金元素の作用効果とその含有量の範囲について説明する。
【００１６】
本発明の銅合金材に好ましい実施の態様において亜鉛（Ｚｎ）は、β相およびγ相の形成を左右し、被削性を向上させる。本発明においては、β＋γの２相組織を呈する範囲にする必要があり、４８〜５４ｍａｓｓ％が好ましい。より好ましくは４９〜５２ｍａｓｓ％である。少なすぎるとγ相が形成せず、多すぎる場合γ相の形成量が多すぎるために好適なγ相分散状態にできず、加工中に割れが発生するなどの問題が生じる。
【００１７】
ＣｕおよびＺｎ以外の不純物はＣｕ−Ｚｎ合金の相を変化させる水準でなければ、微量含有することを許容される。
【００１８】
次に、被削性向上を可能にする金属組織の好ましい形態について述べる。β相を母相として、被削性を向上させるために屑分断の起点となるγ相を形成させる形態が必要である。γ相は単に形成すれば良いものではなく、γ相はβ相の粒界上に形成し、β相の周囲を覆うように形成されていることが必要である。β相の全粒界長さにおいてγ相が包括している割合を粒界包括率として、次式にて定義した場合、ある断面についての粒界包括率ｆの範囲は６０％〜１００％である。６０％未満では、屑分断性が不十分である。１００％でも屑分断性に問題は無いが、γ相に覆われないβ相粒界が存在した場合の方が、切削加工時に粒内にも亀裂が進展しやすいため、切削加工製品の形状が良好になるといえる。その観点からより好ましい範囲は、８０〜９５％である。
粒界包括率ｆ＝β相粒界上のγ相長さの総和／β相粒界長さ×１００（％）
【００１９】
粒界上のγ相の厚さの平均値は、次式で決定されるβ相の平均結晶粒径に対する比が０．５％以上、１０％以下であることが好ましい。０．５％よりも小さい場合には被削性が不十分であることがある。１０％を超えて大きい場合には、脆くなりすぎるため、切削加工時に欠けが発生し、製品形状が出ない場合がある。
β相粒界上のγ相厚さの平均値／β相平均結晶粒径×１００（％）
【００２０】
また、γ相はβ相の粒内にも形成させることで、被削性をより向上させることが出来る。β相粒内にあるγ相の数密度が２５０〜１０００個／ｍｍ２となるように形成することが好ましい。より好ましい範囲は４００〜１０００個／ｍｍ２である。数密度が２５０個／ｍｍ２よりも小さい場合は、被削性が不十分となることがある。数密度が１０００個／ｍｍ２を超える場合、脆くなりすぎるため、切削加工時に欠けが発生し、製品形状が出ない場合がある。
【００２１】
β相の粒内のγ相の粒子サイズは、被削性に対する寄与度はγ相の数密度よりも大きくはなく、その粒子サイズはミクロンオーダーであれば良い。
【００２２】
β相は実質的に再結晶組織を有することが好ましい。その結晶粒径は３０〜５００μｍが好ましい。より好ましくは、５０〜３００μｍである。本明細書において結晶粒径とはJIS  H  ０５０１の切断法に基づき測定した平均結晶粒径をいう。
【００２３】
次いで、本発明の好ましい実施の態様における製造条件について述べる。本発明の銅合金材の製造工程は、常法により製造した上記合金組成の鋳塊を、熱間加工後、熱処理の一連の工程を含む製造工程で処理して行うことができる。上述のγ相の分散状態が被削性を決定するため、熱間加工から熱処理までの一連の工程を制御することが必要となる。
【００２４】
熱間加工前の、鋳塊の保持温度は６００℃以上８４０℃以下で実施することが好ましく、より好ましくは、６５０〜７５０℃である。保持時間は３０〜６００分、好ましくは６０〜１２０分である。保持温度が８４０℃を超えて高い場合、Ｃｕ−Ｚｎ系の相が溶解し、熱間加工時に割れる要因となる。６００℃未満の場合には、熱間加工時中の温度低下により後述の熱間加工を４７０℃までに完了することが出来ない。保持時間が３０分よりも短い場合には、鋳造組織の均質化が出来ない。６００分を超えて実施した場合には、Ｚｎの蒸発が材料表面から起こり材料が不均一となる可能性がある。
【００２５】
熱間加工は４７０℃までで完了することが好ましい。４７０℃未満ではβ相の規則度が高まり、材料の加工性が著しく低下して熱間加工中に割れに至ることがある。
【００２６】
熱間加工の加工方法について鍛造、押出、圧延等の様式は特に選ばないが、熱間圧延および熱間押出により材料を展伸させる処理が好ましい。
【００２７】
熱間加工の加工率を調整することで、実質的に再結晶したβ相の結晶粒径を制御することが可能である。具体的には加工率を５〜４０％にするのが好ましい。
【００２８】
γ相の形態を制御するためには、一度β単相にした後にγ相を形成する熱処理を実施する必要がある。β単相にする熱処理は熱間加工後、６００℃以上８４０℃以下で実施することが好ましい。より好ましい温度は６５０℃以上７５０℃以下である。熱処理時間は１０〜１２０分が好ましい。より好ましくは３０〜６０分である。６００℃未満ではβ単相に出来ず、８４０℃を超えて高い場合、Ｃｕ−Ｚｎ系の相が溶解する。処理時間が１０分よりも短い場合にはβ単相に出来ず、処理時間が１２０分を超える場合にはβ相の結晶粒粗大化が著しい。β単相とはγ相がβ相の粒界および粒内に存在しない状態をいう。β単相化処理の後は水冷や送風による急速冷却等により、冷却速度を１０℃／分以上としγ相の形成を抑制することが望ましい。より好ましくは５０℃／分以上である。
【００２９】
β単相化は熱間加工と同時に行っても良い。熱間加工とβ単相化を同時に行う場合には、熱間加工を６００℃までに完了し、β単相化処理の後は水冷や送風による急速冷却等により、冷却速度を１０℃／分以上で冷却しγ相の形成を抑制することが望ましい。より好ましくは５０℃／分以上である。
【００３０】
γ相の分散についてはβ単相化処理の後、３００℃以上６００℃未満で１０〜６００分の熱処理により、上述の形態に形成することができる。３００℃未満および６００℃以上の場合にはγ相の形成が不十分であり、粒界包括率が低く、また粒内のγ相密度も低い。
【００３１】
γ相の分散については、２段階の熱処理を実施することにより、β粒界上と粒内のγ相の制御を厳密にすることができる。すなわち、γ相をβ相の粒界に覆うように形成させる熱処理を５００℃以上６００℃未満で１０〜１２０分行い、γ相をβ相の粒内に形成させる熱処理を３００℃以上５００℃未満で１２０〜６００分実施するとより好ましいγ相形態となる。γ相をβ相の粒界に形成させる処理とβ相の粒内に形成させる処理はどちらを先に実施してもよい。この場合、粒界上への形成を促す高温処理は、粒内への形成を促す低温処理よりも短時間で行うことが望ましい。
【実施例】
【００３２】
以下に、本発明を実施例に基づき、さらに詳細に説明するが、本発明はそれらに限定されるものではない。
【００３３】
（実施例１）
表１の合金成分で示される組成の発明例および比較例の銅合金を高周波溶解炉にて溶解し、厚さ３０ｍｍ、幅１２０ｍｍ、長さ１５０ｍｍの鋳鉄製鋳型に鋳造し鋳塊を得た。
【００３４】
発明例１〜３および比較例１では、得られた鋳塊の湯口および湯底部を切断して７５０℃に加熱し、その温度にて１時間保持後、熱間圧延を施した。各パスの圧延率は１０〜２５％として、８回のパスにて厚さ６ｍｍまで実施した。熱間圧延は６００℃までで終了しその後室温まで空冷を行った。両面を各１．５ｍｍずつ切削して酸化皮膜を除去した。その後、アルゴンガス雰囲気にて６８０℃で３０分の熱処理を行い水冷した（冷却速度１５０℃／分以上）。続けてアルゴンガス雰囲気にて４５０℃で６０分の熱処理を行い室温まで空冷を行った。
【００３５】
発明例４では、発明例１と６８０℃までの熱処理は同様であるが、最後の熱処理をアルゴンガス雰囲気で５００℃で６０分とし、室温まで空冷を行った。
【００３６】
発明例５では、発明例１と６８０℃までの熱処理は同様であるが、最後の熱処理をアルゴンガス雰囲気で４００℃で６０分とし、室温まで空冷を行った。
【００３７】
発明例６では、発明例１と６８０℃までの熱処理は同様であるが、最後の熱処理をアルゴンガス雰囲気で３００℃で６００分とし、室温まで空冷を行った。
【００３８】
発明例７では、発明例２と６８０℃までの熱処理は同様であるが、最後の熱処理をアルゴンガス雰囲気で４２０℃で６０分とし、室温まで空冷を行った。
【００３９】
発明例８では、発明例１と６８０℃までの熱処理は同様であるが、その後、アルゴンガス雰囲気で５５０℃にて３０分の熱処理を実施し室温まで空冷した後、最後の熱処理をアルゴンガス雰囲気にて３５０℃で３００分実施し室温まで空冷を行った。
【００４０】
発明例９では、発明例１と６８０℃までの熱処理は同様であるが、その後、アルゴンガス雰囲気で３５０℃にて３００分の熱処理を実施し室温まで空冷した後、最後の熱処理をアルゴンガス雰囲気にて５７０℃で２０分実施し室温まで空冷を行った。
【００４１】
発明例１０では、得られた鋳塊の湯口および湯底部を切断して切断後８３０℃に加熱し、その温度にて１時間保持後、熱間圧延を施した。各パスの圧延率は１０〜２５％として、８回のパスにて厚さ６ｍｍまで実施した。熱間圧延は７８０℃までで終了しその後室温まで空冷を行った。両面を各１．５ｍｍずつ切削して酸化皮膜を除去した。その後、アルゴンガス雰囲気にて４５０℃で６０分の熱処理を行い室温まで空冷を行った。
【００４２】
発明例１１では、得られた鋳塊の湯口および湯底部を切断して切断後６００℃に加熱し、その温度にて１時間保持後、熱間圧延を施した。各パスの圧延率は１０〜２５％として、８回のパスにて厚さ６ｍｍまで実施した。熱間圧延は４７０℃までで終了しその後室温まで空冷を行った。両面を各１．５ｍｍずつ切削して酸化皮膜を除去した。その後、アルゴンガス雰囲気にて６８０℃で３０分の熱処理を行い水冷した（冷却速度１５０℃／分以上）。続けてアルゴンガス雰囲気にて４５０℃で６０分の熱処理を行い室温まで空冷を行った。
【００４３】
発明例１２では、得られた鋳塊の湯口および湯底部を切断して７５０℃に加熱し、その温度にて１時間保持後、熱間圧延を施した。各パスの圧延率を１０〜２５％として、７回のパスを実施し、最後の８パス目の圧延パスを３３％で実施した。熱間圧延は６００℃までで終了しその後速やかに水冷を行った。両面を各１．５ｍｍずつ切削して酸化皮膜を除去した。その後、アルゴンガス雰囲気にて６８０℃で３０分の熱処理を行い水冷した（冷却速度１５０℃／分以上）。続けてアルゴンガス雰囲気にて４５０℃で６０分の熱処理を行い室温まで空冷を行った。
【００４４】
発明例１３では、得られた鋳塊の湯口および湯底部を切断して７５０℃に加熱し、その温度にて１時間保持後、熱間圧延を施した。各パスの圧延率を１０〜２５％として、６回のパスを実施し、最後の７パス目および８パス目を各々８％および９％で実施した。熱間圧延は６００℃までで終了しその後速やかに水冷を行った。両面を各１．５ｍｍずつ切削して酸化皮膜を除去した。その後、アルゴンガス雰囲気にて６８０℃で３０分の熱処理を行い水冷した（冷却速度１５０℃／分以上）。続けてアルゴンガス雰囲気にて４５０℃で６０分の熱処理を行い室温まで空冷を行った。
【００４５】
比較例２では、得られた鋳塊の湯口および湯底部を切断時に材料が砕けた為、試験を中止した。
【００４６】
比較例３は、得られた鋳塊の湯口および湯底部を切断して７５０℃に加熱し、その温度にて１時間保持後、熱間圧延を施した。各パスの圧延率は１０〜２５％として、８回のパスにて厚さ６ｍｍまで実施した。熱間圧延は６００℃までで終了しその後空冷にて室温まで冷却した。両面を各１．５ｍｍずつ切削して酸化皮膜を除去した。その後、アルゴンガス雰囲気にて４５０℃で６０分の熱処理を行い室温まで空冷を行った。
【００４７】
比較例４では、発明例１と６８０℃までの熱処理は同様であるが、最後の熱処理をアルゴンガス雰囲気で３００℃で５分とし、室温まで空冷を行った。
【００４８】
比較例５では、発明例１と６８０℃までの熱処理は同様であるが、最後の熱処理をアルゴンガス雰囲気で２８０℃で６００分とし、室温まで空冷を行った。
【００４９】
比較例６は、得られた鋳塊の湯口および湯底部を切断して７５０℃に加熱し、その温度にて１時間保持後、熱間圧延を施した。各パスの圧延率は１０〜２５％として、８回のパスにて厚さ６ｍｍまで実施した。熱間圧延は６００℃までで終了しその後空冷にて室温まで冷却した。両面を各１．５ｍｍずつ切削して酸化皮膜を除去した。その後、アルゴンガス雰囲気にて４５０℃で６０分の熱処理を行い室温まで空冷を行った。
【００５０】
比較例７では、得られた鋳塊の湯口および湯底部を切断して８５０℃に加熱し、その温度にて１時間保持後、熱間圧延を施したところ、熱延中に割れが発生した為、試験を中止した。
【００５１】
比較例８では、得られた鋳塊の湯口および湯底部を切断して５５０℃に加熱し、その温度にて１時間保持後、熱間圧延を施した。最終パスを４５０℃で実施したところ、熱延中に割れが発生した為、試験を中止した。
【００５２】
このようにして得られた各々の銅合金板材のサンプルについて被削性を調べた。被削性として、汎用ボール盤を用いて切削屑の分断性を評価した。切削屑が１ｍｍ以下に分断されるものは優、切削屑が１ｍｍを超え２ｍｍ以下のものは良、切削屑が２ｍｍを超え３ｍｍ以下のものは可、切削屑が３ｍｍを超えるものは不良とした。使用可能な水準は優、良および可であり、より好ましいのは優および良である。また、切削屑は使用可能な水準にあるものの、切削後の穴の周囲に欠け等が発生したものは「欠け」として、使用不可とした。なお切削条件は、２ｍｍφの超硬製ドリルを用い、回転数４２０ｒｐｍとし、切削油は不使用とした。
【００５３】
材料組織の評価は、板状サンプルの任意の３か所の圧延面について、光学顕微鏡を用いて、それぞれ３視野（総計９視野に相当）について組織観察を行うことにより求めた。β相の粒界長さおよび、β相の粒界上に形成したγ相の長さを各視野にて測定し、その総和を算出して次式により、粒界包括率ｆを定義した。
粒界包括率ｆ＝β相粒界上のγ相長さの総和／β相粒界長さ×１００（％）
【００５４】
β相粒界上に形成したγ相の厚さは、各視野において２０点測定し、その平均をγ相厚さとした。β相の平均結晶粒径は、JIS  H  ０５０１の切断法に基づき測定し、平均粒径とした。求めたγ相の厚さをβ相の平均粒径で除した比率を次式で算出した
β相粒界上のγ相厚さの平均値／β相平均結晶粒径×１００（％）
【００５５】
β相粒内におけるγ相の数を各視野にて測定して総和し、観察視野面積の総和で除して規格化して、粒内のγ相の数密度とした。
【００５６】
【表１】
0005794906.tif 000002
【００５７】
本発明例１〜１３は成分および組織の形態が、本発明の範囲内であり、被削性に優れていた。特にβ相内のγ相の数密度が多かった発明例３および８、９は特に被削性に優れた。
【００５８】
比較例１および４は粒界包括率ｆと粒内のγ相の数密度が本発明の範囲よりも小さかったために被削性が劣った。比較例３および６はβ相粒界上のγ相の厚さ比率および粒内のγ相の数密度が、本発明の範囲よりも大きかったために、切削屑形状は「優」であったが、穴周囲に欠けは発生したため、「欠け」として使用不可とした。被削試験中に加工部から亀裂進展し破壊した。比較例５は粒界包括率ｆおよび粒界上のγ相の厚さ比率が本発明よりも小さかった為に、被削性が劣った。比較例２、７および８は上述の様に試験を中止している。
【００５９】
（実施例２）
表２の合金成分で示される組成の発明例および比較例の銅合金を直径２００ｍｍ×５００ｍｍの鋳塊を作成し、熱間押出用のビレットとした。
【００６０】
発明例２−１〜２−３では、得られた鋳塊の湯口および湯底部を切断して７５０℃に加熱し、その温度にて１時間保持後、押出加工を実施して厚さ１０ｍｍ×幅１８０ｍｍの素板を得た。押出直後は速やかに室温まで水冷した（冷却速度１５０℃／分以上）。その後、１００ｍｍ長さ分をサンプル採取して、続けてアルゴンガス雰囲気にて４５０℃で６０分の熱処理を行い室温まで空冷を行った。
【００６１】
発明例２−４〜２−６では、得られた鋳塊の湯口および湯底部を切断して７５０℃に加熱し、その温度にて１時間保持後、押出加工を実施して直径２０ｍｍφの棒材を得た。押出直後は速やかに室温まで水冷した（冷却速度１５０℃／分以上）。その後、１００ｍｍ長さ分をサンプル採取して、続けてアルゴンガス雰囲気にて４５０℃で６０分の熱処理を行い室温まで空冷を行った。
【００６２】
発明例２−７では、得られた鋳塊の湯口および湯底部を切断して５２０℃に加熱し、その温度にて１時間保持後、押出加工を実施して直径２０ｍｍφの棒材を得た。押出直後は速やかに室温まで水冷した（冷却速度１５０℃／分以上）。その後、１００ｍｍ長さ分をサンプル採取して、アルゴンガス雰囲気にて６８０℃で３０分の熱処理を行い水冷した。続けてアルゴンガス雰囲気にて４５０℃で６０分の熱処理を行い室温まで空冷を行った。
【００６３】
比較例２−１では、発明例２−７の熱間押出までは同様であるが、１００ｍｍ長さをサンプル採取後、アルゴンガス雰囲気にて４５０℃で６０分の熱処理を行い室温まで空冷を行った。
【００６４】
比較例２−２では、得られた鋳塊の湯口および湯底部を切断して４５０℃に加熱し、その温度にて１時間保持後、押出加工を実施したところ、材料に割れが発生した為、試験を中止した。
【００６５】
このようにして得られた各々の銅合金板材のサンプルについて被削性は、実施例１と同様の条件にて被削性を評価した。
【００６６】
材料組織の評価は、板状サンプル、棒状サンプル共に、押出方向と垂直な面にて任意の３か所について光学顕微鏡を用いて、それぞれ３視野（総計９視野に相当）について組織観察を行うことにより求めた。組織の定量評価は実施例１と同様である。
【００６７】
【表２】
0005794906.tif 000003
【００６８】
本発明例２−１〜２−７は成分および組織の形態が、本発明の範囲内であり、被削性に優れていた。
【００６９】
比較例２−１は粒界包括率ｆと粒内のγ相の数密度が本発明の範囲よりも大きかったので、切削屑形状は「優」であったが、穴周囲に欠けが発生した為「欠け」として使用不可とした。比較例２−２は上述の様に試験を中止している。
【符号の説明】
【００７０】
１  β相粒
２  β相粒界上のγ相
３  β相内のγ相
４  β相粒界上のγ相の厚さ
【図１】
0005794906.tif 000004